(57)【特許請求の範囲】
【請求項１】
ポリオール成分とポリイソシアネート成分とを反応、発泡させることにより得られるポリウレタンフォームの製造に使用される発泡性組成物であって、
前記発泡に二酸化炭素が用いられると共に、前記ポリオール成分として、遊離フェノール類を５〜５０質量％の割合で含有するノボラック型フェノール樹脂にアルキレンオキサイドを付加させて得られるフェノール樹脂系ポリオールと、芳香族ジアミンにアルキレンオキサイドを付加させて得られる芳香族アミン系ポリオールとを、それらの合計量がポリオール成分の６０質量％以上を占める割合で用いたことを特徴とするポリウレタンフォーム用発泡性組成物。
【請求項２】
前記二酸化炭素が、水とポリイソシアネート成分との反応により発生せしめられる請求項１に記載のポリウレタンフォーム用発泡性組成物。
【請求項３】
前記ノボラック型フェノール樹脂が、遊離フェノール類を５〜３５質量％の割合で含有している請求項１又は請求項２に記載のポリウレタンフォーム用発泡性組成物。
【請求項４】
前記ノボラック型フェノール樹脂が、遊離フェノール類を１０〜３０質量％の割合で含有している請求項１乃至請求項３の何れか１項に記載のポリウレタンフォーム用発泡性組成物。
【請求項５】
前記芳香族ジアミンが、トリレンジアミン若しくはその誘導体、４，４’−ジアミノジフェニルメタン、ｐ−フェニレンジアミン、ｏ−フェニレンジアミン、及びナフタレンジアミンからなる群より選ばれる請求項１乃至請求項４の何れか１項に記載のポリウレタンフォーム用発泡性組成物。
【請求項６】
前記芳香族ジアミンが、トリレンジアミンである請求項１乃至請求項５の何れか１項に記載のポリウレタンフォーム用発泡性組成物。
【請求項７】
前記ノボラック型フェノール樹脂又は前記芳香族ジアミンに付加せしめられるアルキレンオキサイドが、エチレンオキサイド、プロピレンオキサイド又はこれらの混合物である請求項１乃至請求項６の何れか１項に記載のポリウレタンフォーム用発泡性組成物。
【請求項８】
前記ノボラック型フェノール樹脂に付加せしめられるアルキレンオキサイドが、エチレンオキサイド、又は５０質量％以上のエチレンオキサイドと５０質量％以下のプロピレンオキサイドとの組合せからなるものである請求項１乃至請求項７の何れか１項に記載のポリウレタンフォーム用発泡性組成物。
【請求項９】
前記ノボラック型フェノール樹脂に付加せしめられるアルキレンオキサイドの１０〜１００質量％が、プロピレンオキサイドである請求項１乃至請求項７の何れか１項に記載のポリウレタンフォーム用発泡性組成物。
【請求項１０】
前記芳香族ジアミンに付加せしめられるアルキレンオキサイドの１０〜１００質量％が、プロピレンオキサイドである請求項１乃至請求項７の何れか１項に記載のポリウレタンフォーム用発泡性組成物。
【請求項１１】
前記フェノール樹脂系ポリオールと前記芳香族アミン系ポリオールとが、それぞれ、前記ポリオール成分の３０質量％以上を占める割合で含有せしめられている請求項１乃至請求項１０の何れか１項に記載のポリウレタンフォーム用発泡性組成物。
【請求項１２】
前記フェノール樹脂系ポリオールと前記芳香族アミン系ポリオールとが、それぞれ、前記ポリオール成分の４０質量％以上を占める割合で含有せしめられている請求項１乃至請求項１０の何れか１項に記載のポリウレタンフォーム用発泡性組成物。
【請求項１３】
前記フェノール樹脂系ポリオールと前記芳香族アミン系ポリオールとが、質量比にて、３／７〜７／３の割合において含有せしめられている請求項１乃至請求項１２の何れか１項に記載のポリウレタンフォーム用発泡性組成物。
【請求項１４】
請求項１乃至請求項１３の何れか１項に記載のポリウレタンフォーム用発泡性組成物を発泡、硬化させて得られるポリウレタンフォーム。
【発明の詳細な説明】
【技術分野】
【０００１】
本発明は、ポリウレタンフォーム用発泡性組成物及びポリウレタンフォームに係り、特に、二酸化炭素を発泡に利用して、製造されるポリウレタンフォームの断熱性能や寸法安定性を有利に改善せしめるための技術に関するものである。
【背景技術】
【０００２】
従来より、ポリウレタンフォームは、その優れた断熱性や接着性を利用して、主に、断熱部材として、建築用内外壁材やパネル等の断熱、金属サイディングや電気冷蔵庫等の断熱、ビル・マンション・冷凍倉庫等の躯体、壁面、天井、屋根等の断熱及び結露防止、輸液パイプ等の断熱に実用されている。また、かかるポリウレタンフォームは、一般に、ポリオール成分に発泡剤、更に必要に応じて触媒や整泡剤、難燃剤等の各種助剤を配合したポリオール配合液（プレミックス液）と、イソシアネート成分とを、混合装置により連続的に又は断続的に混合してポリウレタンフォーム用発泡性組成物とし、これを、スラブ発泡法、注入発泡法、スプレー発泡法、ラミネート連続発泡法等の方式により発泡、硬化させることにより、製造されている。【０００３】
そして、そこで用いられるポリウレタンフォーム用発泡性組成物には、成層圏オゾン層の破壊という環境問題から、発泡剤として、オゾン層破壊の少ない又は生じない代替フロンであるハイドロフルオロカーボン系発泡剤（例えば、ＨＦＣ−２４５ｆａ，ＨＦＣ−３６５ｍｆｃ等）が、使用されている。しかし、近い将来、代替フロンの使用も制限されるとの推測から、近年においては、二酸化炭素（炭酸ガス）を、代替フロン系発泡剤等の、既存の発泡剤の一部又は全部の代替として用いて製造されるポリウレタンフォームが、検討されている。例えば、特許文献１，２には、ポリイソシアネート成分と水との化学反応で生成する二酸化炭素を発泡剤として利用する、所謂「水発泡法」で製造されるポリウレタンフォームが、明らかにされている。また、特許文献３には、発泡剤として、水とポリイソシアネート成分との反応により発生する二酸化炭素と、超臨界状態、亜臨界状態又は液体状態の二酸化炭素とを併用して、製造されるポリウレタンフォームが、明らかにされている。【０００４】
ところが、そのような二酸化炭素を発泡剤として用いて製造されるポリウレタンフォームは、基本的に、他の発泡法で製造されるポリウレタンフォームよりも断熱性能が劣っており、また断熱性能が経時的に悪化し、長期安定性に欠けるという問題を内在するものであった。【０００５】
加えて、二酸化炭素を生成させる発泡剤源としての水や、亜臨界状態若しくは超臨界状態の二酸化炭素は、何れも、他の溶剤系発泡剤に比べて、ポリオール配合液の低粘度化への寄与が極めて小さいため、発泡剤として二酸化炭素を採用するに際しては、ポリオール成分自体の低粘度化や、ポリエーテルポリオール等の低粘度のポリオールを組み合わせて用いることにより、低粘度化を図って、ポリオール配合液の粘度を実用に供することができる程度にまで低くする必要がある。特に、ポリオール成分として、フォームに耐熱性や難燃性を付与する観点から注目されるフェノール樹脂系ポリオールを用いる場合には、ポリオール成分自体の粘度が高いため、その低粘度化が検討されてきており、例えば、特許文献４〜６には、フェノール樹脂にアルキレンオキサイドを付加させたフェノール樹脂系ポリオールが、提案されている。しかしながら、それらの文献には、発泡剤として二酸化炭素を利用して製造されるポリウレタンフォームにおける上記の問題、即ち、断熱性能の低下については、何等の検討も為されてはいない。しかも、かかるフェノール樹脂系ポリオールを用いた場合にあっては、製造されるポリウレタンフォームの寸法安定性が充分でない等という問題も、内在しているのである。【０００６】
また、特許文献７においては、水発泡用の硬質ポリウレタンフォーム用ポリオール組成物において、ポリオール化合物の一つとして、芳香族ジアミンにアルキレンオキサイドを付加せしめてなる第３級アミノ基含有ポリエーテルポリオール（芳香族アミン系ポリオール）を用いることにより、断熱性と強度に優れた硬質ポリウレタンフォームを製造することが出来ることが明らかにされている。しかしながら、そのようなポリオール化合物を用いた場合にあっても、上記した断熱性能は充分ではなく、難燃性に欠け、また断熱性能が経時的に悪化する問題も、依然として内在するものであった。
【先行技術文献】
【特許文献】
【０００７】
【特許文献１】特開平４−２２７６４５号公報
【特許文献２】特開２００４−５９６４１号公報
【特許文献３】特開２００４−１０７３７６号公報
【特許文献４】特開平５−１７０８５１号公報
【特許文献５】特開平１１−２１７４３１号公報
【特許文献６】特開昭６０−４８９４２号公報
【特許文献７】特開２００５−３４４０７９号公報
【発明の概要】
【発明が解決しようとする課題】
【０００８】
ここにおいて、本発明は、かかる事情を背景にして為されたものであって、その解決すべき課題とするところは、発泡剤として二酸化炭素を利用して製造されるポリウレタンフォームの断熱性能とその長期安定性、更には寸法安定性を有利に改善し得るポリウレタンフォーム用発泡性組成物を提供すること、及び、かかるポリウレタンフォーム用発泡性組成物を発泡及び硬化せしめてなる、優れた断熱性能を実現するポリウレタンフォームを提供することにある。
【課題を解決するための手段】
【０００９】
そして、本発明者等が、上記課題を解決するために鋭意検討を重ねた結果、ポリオール成分として、ノボラック型フェノール樹脂にアルキレンオキサイドを付加させて得られるフェノール樹脂系ポリオールと、芳香族ジアミンにアルキレンオキサイドを付加させて得られる芳香族アミン系ポリオールとを併用することによって、得られるポリウレタンフォームの断熱性能及び寸法安定性が効果的に改善され、そして優れた断熱性能が長期に亘って持続せしめられ得ることを見出し、本発明を完成するに至ったのである。【００１０】
すなわち、本発明は、ポリオール成分とポリイソシアネート成分とを反応、発泡させることにより得られるポリウレタンフォームの製造に使用される発泡性組成物であって、前記発泡に二酸化炭素が用いられると共に、前記ポリオール成分として、遊離フェノール類を５〜５０質量％の割合で含有するノボラック型フェノール樹脂にアルキレンオキサイドを付加させて得られるフェノール樹脂系ポリオールと、芳香族ジアミンにアルキレンオキサイドを付加させて得られる芳香族アミン系ポリオールとを、それらの合計量がポリオール成分の６０質量％以上を占める割合で用いたことを特徴とするポリウレタンフォーム用発泡性組成物を、その要旨とするものである。
【００１１】
なお、かかる本発明に従うポリウレタンフォーム用発泡性組成物の好ましい態様の一つによれば、前記二酸化炭素としては、水とポリイソシアネートとの反応により発生する二酸化炭素が有利に採用される。【００１２】
そして、本発明に従う好ましい態様によれば、前記ノボラック型フェノール樹脂は、遊離フェノール類を５〜３５質量％、より好ましくは１０〜３０質量％の割合で含有している。
【００１３】
また、本発明に従うポリウレタンフォーム用発泡性組成物の好ましい態様の別の一つによれば、前記芳香族ジアミンとしては、トリレンジアミンが用いられることとなる。【００１４】
さらに、本発明に従うポリウレタンフォーム用発泡性組成物の別の好ましい態様の一つによれば、前記ノボラック型フェノール樹脂又は前記芳香族ジアミンに付加せしめられるアルキレンオキサイドとして、エチレンオキサイド、プロピレンオキサイド又はこれらの混合物が採用される。【００１５】
更にまた、本発明にあっては、望ましくは、前記ノボラック型フェノール樹脂に付加せしめられるアルキレンオキサイドは、エチレンオキサイド、又は５０質量％以上のエチレンオキサイドと５０質量％以下のプロピレンオキサイドとの組合せからなるものであり、そして前記ノボラック型フェノール樹脂又は前記芳香族ジアミンに付加せしめられるアルキレンオキサイドの１０〜１００質量％は、プロピレンオキサイドであることが望ましいのである。【００１６】
加えて、本発明に従うポリウレタンフォーム用発泡性組成物の更に別の好ましい態様の一つによれば、前記フェノール樹脂系ポリオールと前記芳香族アミン系ポリオールとは、それぞれ、前記ポリオール成分の３０質量％以上、特に４０質量％以上を占める割合で含有せしめられることとなる。また、フェノール樹脂系ポリオールと芳香族アミン系ポリオールとは、質量比にて、３／７〜７／３の割合において含有せしめられていることが望ましいのである。【００１７】
そして、本発明は、そのようなポリウレタンフォーム用発泡性組成物を発泡、硬化させて得られるポリウレタンフォームをも、その要旨とするものであり、また、そのようにして得られたポリウレタンフォームは、有利には、熱伝導率（初期値）が０．０２２Ｗ／（ｍ・Ｋ）未満である特徴を発揮するものとなっているのである。
【発明の効果】
【００１８】
このように、本発明に従うポリウレタンフォーム用発泡性組成物においては、二酸化炭素を発泡剤として用いるものの、ポリオール成分として、所定のフェノール樹脂系ポリオールと芳香族アミン系ポリオールとが併用されているところから、得られるポリウレタンフォームの熱伝導率（初期値）が、二酸化炭素を発泡剤として用いた従来のポリウレタンフォームの熱伝導率（初期値）よりもより一層有利に低くなり、その断熱性能が効果的に改善され得ることとなるのである。また、熱伝導率の経時的な上昇も、より一層有利に抑制され得、以て、優れた断熱性能が長期に亘って持続され得るようになるのである。しかも、そのようにして得られたポリウレタンフォームは、難燃性に優れると共に、寸法安定性にも優れたものとなるのであって、各種の用途に有利に適用され得るものとなったのである。【００１９】
また、本発明に従うポリウレタンフォームにあっては、上述せる如きポリウレタンフォーム用発泡性組成物を用いて形成されるところから、上記と同様な効果を享受することができ、断熱性能とその長期安定性及び寸法安定性、難燃性がより一層有利に改善され得たものとなっている。
【発明を実施するための形態】
【００２０】
以下、本発明に従うポリウレタンフォーム用発泡性組成物、及びこれを用いて得られるポリウレタンフォームについて、詳細に説明することとする。
【００２１】
先ず、本発明に従うポリウレタンフォーム用発泡性組成物においては、少なくとも、発泡に二酸化炭素が用いられると共に、ポリオール成分として、フェノール樹脂系ポリオールと芳香族アミン系ポリオールとが用いられているのである。
【００２２】
そして、その中で、本発明においてポリオール成分の一つとして用いられる、上記のフェノール樹脂系ポリオールは、ノボラック型のフェノール樹脂に、アルキレンオキサイドを付加させることによって、得られるものである。なお、このようなフェノール樹脂系ポリオールの調製に使用されるノボラック型フェノール樹脂としては、有利には、低粘度化の観点から、遊離フェノール類を５〜５０質量％、好ましくは５〜３５質量％、より好ましくは１０〜３０質量％の割合で含有するものが、採用されることとなる。これは、遊離フェノール類の含有割合が少なくなると、有効な低粘度化を図ることが困難であって、目的とするポリウレタンフォーム用発泡性組成物を使用に供することができない恐れがあるからであり、逆に５０質量％を超えるようになると、ポリウレタンフォームが柔らかくなりすぎて、成形性の悪化を招く傾向があるからである。
【００２３】
そして、このようなノボラック型フェノール樹脂は、例えば、フェノール類とアルデヒド類とを、フェノール類の１モルに対して、アルデヒド類を０．３〜１．０モルの割合で配合し、次いで酸触媒を加えて所定の反応条件（温度や時間）で反応させた後、必要に応じて減圧脱水処理を施すことにより、ノボラック型フェノール樹脂の初期縮合物として、有利に製造されることとなる。ここで、初期縮合物とは、分子量が比較的に低いフェノール樹脂であって、１分子中に、２〜１０程度のフェノール骨格を有する縮合物や未反応フェノール類の混合物である。なお、かかるノボラック型フェノール樹脂（初期縮合物）の製造方法は、上記方法に何等限定されるものではなく、生成するノボラック型フェノール樹脂中に上記の遊離フェノール類の所定割合が存在するようにして、適宜に反応条件や反応環境（例えば、常圧、減圧、加圧、不活性ガスの共存の有無、段階的又は逐次的反応等）を設定して、製造することができる。更には、上記反応終了後の縮合物に対して、必要に応じて、別途フェノール類を加える等して、遊離フェノール類の含有割合を上記のように調整することも可能である。
【００２４】
なお、上記ノボラック型フェノール樹脂の製造に際して用いられるフェノール類としては、特に限定されるものではなく、一般にフェノールが採用されるが、必要に応じて、例えば、クレゾール、エチルフェノール、キシレノール、ｐ−ｔ−ブチルフェノール、オクチルフェノール、ノニルフェノール、ドデシルフェノール、ｐ−フェニルフェノール等のアルキルフェノールのうちの１種を単独で、或いは２種以上を混合して用いることも、又はそのようなアルキルフェノールのうちの１種以上とフェノールとを併用することもできる。更には、ｍ−クロロフェノール、ｏ−ブロモフェノール等のハロゲン化フェノール、レゾルシノール、カテコール、ハイドロキノン、フロログリシノール等の多価フェノール、ビスフェノールＡ［２，２−ビス（４−ヒドロキシフェニル）プロパン］、ビスフェノールＦ（４，４′−ジヒドロキシジフェニルメタン）等のビスフェノール、レゾルシノール、カテコール、ビスフェノールＡ、ビスフェノールＦ等のフェノール系化合物の精製残渣、α−ナフトール、β−ナフトール、β−ヒドロキシアントラセンのうちの１種を単独で、或いは２種以上を混合して用いることも、又はそれらのうちの１種以上と、フェノールやアルキルフェノールとを併用することもできる。
【００２５】
一方、上記フェノール類と反応せしめられるアルデヒド類としては、特に限定されるものではなく、一般にホルマリン、パラホルムアルデヒドのうちの何れか一方若しくは両方が用いられるが、必要に応じて、その他のホルムアルデヒド類（例えば、トリオキサン、テトラオキサン、ポリオキシメチレン等）、グリオキサール等を単独で、或いは併用することができる。
【００２６】
また、ノボラック型フェノール樹脂の製造に使用される酸触媒としては、蓚酸が好適であるが、その他にも、有機スルホン酸（例えば、ｐ−トルエンスルホン酸等）、有機カルボン酸（例えば、酢酸等）の二価金属（例えば、マグネシウム、亜鉛、鉛等）塩、二価金属の塩化物、二価金属の酸化物、無機酸（例えば、塩酸、硫酸等）等を単独で用いてもよく、勿論、これらのうちの２種以上を組み合わせて用いてもよい。
【００２７】
そして、本発明においてポリオール成分の一つとして用いられるフェノール樹脂系ポリオールは、上述のようにして製造されたノボラック型フェノール樹脂に、塩基性触媒の存在下で、アルキレンオキサイドを付加反応させることによって得られるものであり、これによって、有利には遊離フェノール類を含む、ノボラック型フェノール樹脂のフェノール性水酸基の部位にアルキレンオキサイドが付加されて、フェノール性水酸基がアルコール性水酸基へ変換されたフェノール樹脂系ポリオールとなる。このようにアルキレンオキサイドの付加によって、フェノール樹脂が改質され、ポリオール成分の親水性が更に向上されることとなり、その結果として、上記フェノール樹脂系ポリオールは、二酸化炭素を発泡剤とする発泡法において用いられるポリオールとして好適であるのみならず、後述するポリイソシアネート成分との混合性にも優れたものとなる。
【００２８】
なお、上記フェノール樹脂系ポリオールは、アルキレンオキサイドの配合量等を適宜に設定することにより、その水酸基価が、有利には、１００〜４５０ｍｇＫＯＨ／ｇ、好ましくは２００〜４５０ｍｇＫＯＨ／ｇ、より好ましくは２５０〜３５０ｍｇＫＯＨ／ｇとされる。これは、水酸基価が１００ｍｇＫＯＨ／ｇ未満であると、これを用いて得られるフォームが柔らかくなりすぎて、成形性が悪くなり、目的とするポリウレタンフォームが得られない傾向があるからであり、逆に、水酸基価が４５０ｇＫＯＨ／ｇを超えると、粘度が十分に低くならず、ポリイソシアネート成分との混合性が悪くなる傾向があるからである。また、この水酸基価に対応して、フェノール樹脂系ポリオールの粘度も変動することとなるが、本発明において用いられるフェノール樹脂系ポリオールの粘度は、５００〜５００００ｍＰａ・ｓ／２５℃の範囲とされる。
【００２９】
ここで、上記フェノール樹脂系ポリオールの製造に用いられるアルキレンオキサイドとしては、例えば、エチレンオキサイド、プロピレンオキサイド、ブチレンオキサイド等を例示することができる。これらの中でも、フェノール樹脂系ポリオールの親水性の観点から、特にエチレンオキサイド、プロピレンオキサイド及びこれらの組み合わせが好適に採用されるのであり、その中でも、フォームの断熱性能の更なる向上の観点から、エチレンオキサイドの配合量が、エチレンオキサイドとプロピレンオキサイドとの総配合量に対して、５０〜１００質量％、好ましくは７５〜１００質量％、とりわけ１００質量％（エチレンオキサイド単独）であるものが、有利に用いられるが、また、フォームの寸法安定性の観点からは、プロピレンオキサイドの配合量が、アルキレンオキサイド全体の１０〜１００質量％、好ましくは２５〜１００質量％、とりわけ１００質量％（プロピレンオキサイド単独）であるものが、特に好適に採用される。また、かかるアルキレンオキサイドの配合割合は、一般にノボラック型フェノール樹脂のフェノール性水酸基に対して、１〜２０倍当量となる範囲で適宜に選択される。
【００３０】
そして、上記フェノール樹脂系ポリオールの製造に用いられる、換言すれば上記ノボラック型フェノール樹脂とアルキレンオキサイドとの付加反応に用いられる塩基性触媒としては、例えば、水酸化ナトリウム、水酸化カリウム、水酸化バリウム、水酸化カルシウム等のアルカリ性触媒を好適に採用することができ、これらのうちの少なくとも１種が適宜に選択されて用いられることとなるが、これらに限定されるものではない。
【００３１】
また、かかるフェノール樹脂系ポリオールと共に、ポリオール成分の他の一つの必須の成分として用いられる芳香族アミン系ポリオールは、芳香族ジアミンに、公知の手法に従って、アルキレンオキサイドを付加させることによって、得られるものである。換言すれば、かかる芳香族アミン系ポリオールは、芳香族ジアミンを開始剤として、これに、アルキレンオキサイドを開環付加せしめてなる、末端水酸基の多官能ポリエーテルポリオール化合物である。
【００３２】
なお、そのような芳香族アミン系ポリオールを与える、開始剤としての芳香族ジアミンには、公知の各種の芳香族ジアミン化合物を用いることが出来、具体的には、トリレンジアミンと総称される、フェニレンジアミンの各種のメチル置換体の他、そのアミノ基に、メチル、エチル、アセチル、ベンゾイル等の置換基が導入されてなる誘導体や、４，４’−ジアミノジフェニルメタン、ｐ−フェニレンジアミン、ｏ−フェニレンジアミン、ナフタレンジアミン等を、例示することが出来る。また、それらの中でも、得られるポリウレタンフォームの特性を高める上において、トリレンジアミンが好ましく用いられることとなる。
【００３３】
また、かかる芳香族ジアミンに付加せしめられるアルキレンオキサイドとしては、エチレンオキサイドやプロピレンオキサイド等の公知の環状エーテル化合物（エポキシド）を挙げることが出来、更に、それらオキサイドを組み合わせたものも、好適に用いられることとなる。中でも、フォームの寸法安定性の観点から、プロピレンオキサイドの配合量が、アルキレンオキサイド全体の１０〜１００質量％、好ましくは２５〜７５質量％であるものが、特に好適に採用される。
【００３４】
ところで、かくの如き芳香族ジアミンにアルキレンオキサイドを付加させて得られる芳香族アミン系ポリオールとして、各種のものが市販されており、例えば、トリレンジアミン系ポリオールとして、サンニックスＨＡ−５０１、同ＨＭ−５５０、同ＨＭ−５５１（以上、何れも、三洋化成工業株式会社製品）等の商品を例示することが出来、本発明にあっては、それら市販品の中から、適宜に選定して用いられることとなる。なお、この芳香族アミン系ポリオールの水酸基価は、有利には３００〜５００ｍｇＫＯＨ／ｇ、また粘度は、有利には５００〜２００００ｍＰａ・ｓ／２５℃の範囲とされる。
【００３５】
そして、本発明にあっては、かくの如き芳香族アミン系ポリオールが、前記したフェノール樹脂系ポリオールと共に、ポリオール成分として用いられることとなるのであるが、それら芳香族アミン系ポリオールとフェノール樹脂系ポリオールとは、それらの合計量がポリオール成分の６０質量％以上を占めるような割合において、用いられ、特に、それら芳香族アミン系ポリオールとフェノール樹脂系ポリオールとは、それぞれ、ポリオール成分の３０質量％以上、好ましくは４０質量％以上を占めるような割合において、用いられることが、本発明の目的をより良く達成する上において望ましいのである。また、その中で、フェノール樹脂系ポリオールと芳香族アミン系ポリオールとは、質量比にて、３／７〜７／３、好ましくは４／６〜６／４の割合において用いられることが望ましい。なお、それらフェノール樹脂系ポリオールと芳香族アミン系ポリオールの比率において、フェノール樹脂系ポリオールが多くなりすぎると、寸法安定性の向上効果が低下するようになり、また芳香族アミン系ポリオールが多くなりすぎると、熱伝導率や難燃性の向上効果が低下するようになるので、望ましくない。
【００３６】
なお、本発明にあっては、ポリオール成分として、上述したフェノール樹脂系ポリオールと芳香族アミン系ポリオールとが組み合わされて用いられるのであるが、それらポリオール化合物の併用による優れた作用・効果に悪影響をもたらさない限りにおいて、他の公知のポリオール化合物を同時に用いることも可能である。例えば、そのような他の公知のポリオール化合物としては、脂肪族ポリエーテルポリオール、脂肪族アミン系ポリエーテルポリオール、芳香族ポリエーテルポリオール等の、公知のポリエーテルポリオールを挙げることが出来る。
【００３７】
ところで、本発明に従うポリウレタンフォーム用発泡性組成物には、少なくとも、上述の如きフェノール樹脂系ポリオールと芳香族アミン系ポリオールとがポリオール成分として含有せしめられると共に、更に、発泡剤として、二酸化炭素及び／又はその形成源が導入せしめられるのである。
【００３８】
ここで、上記の二酸化炭素又はその形成源は、（１）発泡剤源である水を添加せしめることによって、或いは、（２）亜臨界状態若しくは超臨界状態の二酸化炭素を添加せしめることによって、ポリウレタンフォーム用発泡性組成物中に導入せしめられるが、かかる（１），（２）の何れか一方であっても、或いは、両方を組み合わせてもよい。なお、亜臨界状態の二酸化炭素とは、圧力が臨界圧力以上で、温度が臨界温度未満である液体状態の二酸化炭素、圧力が臨界圧力未満で温度が臨界温度以上である液体状態の二酸化炭素、或いは温度及び圧力が臨界点未満であるが、これに近い状態の二酸化炭素を指し、また、超臨界状態の二酸化炭素とは、圧力、温度が共に臨界圧力、臨界温度以上の臨界点を超えた流体状態の二酸化炭素をいう。
【００３９】
特に、上記（１）の水発泡の場合には、発泡剤源である水が、後述するポリイソシアネート成分との反応により、フォームの形成に利用される炭酸ガスを生成する役割を果たすと共に、フェノール樹脂系ポリオールの粘度低下にも僅かながら寄与する。かかる水発泡のための水の配合量は、所望のフォーム密度となるように適宜に設定され得るが、通常、フェノール樹脂系ポリオール及び芳香族アミン系ポリオールを含むポリオール成分の１００質量部に対して、０．３〜１０質量部、好ましくは２〜８質量部、より好ましくは４〜６質量部の範囲で、適宜に設定され得る。なお、水の配合量が、フェノール樹脂系ポリオール及び芳香族アミン系ポリオールを含むポリオール成分の１００質量部に対して、０．３質量部未満では、炭酸ガスの発生量が十分ではなく、逆に１０質量部を超えると、密度の極端な低下によるフォームの脆弱化が惹起される恐れがある。
【００４０】
一方、亜臨界状態若しくは超臨界状態の二酸化炭素を混合せしめる場合にも、その添加量は、所望のフォーム密度となるように適宜に設定され得るものであり、通常、フェノール樹脂系ポリオール及び芳香族アミン系ポリオールを含むポリオール成分の１００質量部に対して、０．３〜１０質量部、好ましくは０．５〜５質量部の範囲で、適宜に設定され得る。
【００４１】
また、本発明に従うポリウレタンフォーム用発泡性組成物には、フェノール樹脂系ポリオール及び芳香族アミン系ポリオールを含むポリオール成分と反応して、ポリウレタンを生成するポリイソシアネート成分が、用いられる。このポリイソシアネート成分は、分子中に２個以上のイソシアネート基（ＮＣＯ基）を有する有機系イソシアネート化合物であり、例えば、ジフェニルメタンジイソシアネート、ポリメチレンポリフェニレンポリイソシアネート、トリレンジイソシアネート、ポリトリレンポリイソシアネート、キシリレンジイソシアネート、ナフタレンジイソシアネート等の芳香族ポリイソシアネート、ヘキサメチレンジイソシアネート等の脂肪族ポリイソシアネート、イソホロンジイソシアネート等の脂環式ポリイソシアネートの他、分子末端にイソシナネート基を有するウレタンプレポリマー、ポリイソシアネートのイソシアヌレート変性体、カルボジイミド変性体等を挙げることができる。これらのポリイソシアネート成分は、単独で用いてもよく、２種以上を併用してもよい。一般的には、反応性や経済性、取扱性等の観点から、ポリメチレンポリフェニレンポリイソシアネート（クルードＭＤＩ）が好適に用いられる。
【００４２】
かかるポリイソシアネート成分と、上記フェノール樹脂系ポリオール及び芳香族アミン系ポリオールを含むポリオール成分との配合割合は、フォームの種類（例えば、ポリウレタン、ポリイソシアヌレート）によって変更されることとなるが、一般に、ポリイソシアネート成分のイソシアネート基（ＮＣＯ）とポリオール成分（各ポリオールの合計）の水酸基（ＯＨ）との比率を示すＮＣＯ／ＯＨインデックス（当量比）が、０．９〜２．５程度の範囲となるように、適宜に設定される。
【００４３】
また、本発明に従うポリウレタンフォーム用発泡性組成物には、通常、フェノール樹脂系ポリオール及び芳香族アミン系ポリオールや、二酸化炭素（水発泡法の場合には、発泡剤源である水）、ポリイソシアネート成分以外にも、通常、触媒や整泡剤が配合されることとなる。
【００４４】
具体的には、水を発泡剤源として用いる際に、ポリイソシアネート成分と水との反応によって生成する炭酸ガスを早期に発生せしめることが要求される場合には、それらポリイソシアネート成分と水との反応を促進する作用を有するアミン系泡化触媒が、有利に用いられる。そのようなアミン系泡化触媒としては、例えば、ペンタメチルジエチレントリアミン、ビス（ジメチルアミノエチル）エーテル、Ｎ，Ｎ，Ｎ′−トリメチルアミノエチルエタノールアミン等を挙げることができ、これらは、単独で用いてもよく、或いは２種以上を併用することもできる。また、その配合量としては、通常、フェノール樹脂系ポリオール及び芳香族アミン系ポリオールを含むポリオール成分の１００質量部に対して、１〜３０質量部程度が、好適である。
【００４５】
また一方、ポリイソシアネート成分とポリオール成分との反応を促進させるためには、樹脂化触媒が有利に用いられる。この樹脂化触媒は、フォームの種類に応じて適宜に選択されて用いられるのであり、例えば、ウレタン化触媒、イソシアヌレート化触媒が単独で用いられたり、或いは、これらが併用される。ウレタン化触媒としては、例えば、第三級アミン、ジブチル錫ジラウレート、エチルモルホリン、トリエチレンジアミン、テトラメチルヘキサメチレンジアミン、オクチル酸ビスマス（２−エチルヘキシル酸ビスマス）、ネオデカン酸ビスマス、ネオドデカン酸ビスマス、ナフテン酸ビスマス等の脂肪酸ビスマス塩、ナフテン酸鉛等を挙げることができる一方、イソシアヌレート化触媒としては、例えば、ヒドロキシアルキル第四級アンモニウム塩、オクチル酸カリウム、酢酸ナトリウム等の脂肪酸アルカリ金属塩、トリス（ジメチルアミノプロピル）ヘキサヒドロトリアジン等を挙げることができる。これらの樹脂化触媒は、単独で用いてもよく、２種以上を併用してもよい。また、樹脂化触媒の配合量は、一般に、ポリオール成分の１００質量部に対して、０．１〜１５質量部程度が、望ましい。
【００４６】
また、上記整泡剤は、ポリウレタンフォームのセル構造を均一に整えるために用いられるものであって、ここでは、シリコーンや非イオン系界面活性剤が好適に採用される。具体例として、ジメチルポリシロキサン、ポリオキシアルキレン変性ジメチルポリシロキサン、ポリシロキサンオキシアルキレン共重合体、ポリオキシエチレンソルビタン脂肪酸エステル、ヒマシ油エチレンオキシド付加物、ラウリル脂肪酸エチレンオキシド付加物等を挙げることができ、これらのうちの１種が単独で或いは２種以上が組み合わされて用いられる。なお、整泡剤の配合量は、所期のフォーム特性や、使用する整泡剤の種類等に応じて適宜決定され得るが、好ましくは、ポリオール成分の１００質量部に対して、０．１〜１０質量部程度の割合とされる。
【００４７】
加えて、本発明に従うポリウレタンフォーム用発泡性組成物には、更に必要に応じて、難燃剤や起泡剤の他、例えば、尿素、メラミン等のホルムアルデヒド捕捉剤、トリメチルメトキシシラン等の気泡微細化剤、可塑剤、補強基材等の各種助剤を、適宜に選択して配合することもできる。
【００４８】
なお、上記難燃剤としては、環境への負荷が少なく、発泡性組成物の減粘剤としても機能するトリスクロロエチルフォスフェート、トリスクロロプロピルフォスフェート、トリエチルフォスフェート等の燐酸エステルが有利に用いられる。この燐酸エステルを配合する場合、その配合量は、所期のフォーム特性や難燃剤の種類等に応じて適宜決定され得るが、好ましくは、フェノール樹脂系ポリオールの１００質量部に対して、１０〜６０質量部の範囲で選択され、その範囲の中でも、特に、１０〜４０質量部程度が好適である。また、上記リン酸エステル以外にも、難燃剤として、水酸化アルミニウム等が好適に使用され得る。
【００４９】
また、上記起泡剤は、水を発泡剤源として用いる際に、炭酸ガスが発生するまでの発泡と硬化の時間的なずれを、起泡剤の有する石鹸機能による泡立ち（高起泡性と泡安定性）で補うために用いられるものであって、特に、本発明に従うポリウレタンフォーム用発泡性組成物を吹き付け方式の発泡法（吹き付け発泡法）で発泡・硬化させる場合に有用である。かかる起泡剤としては、石鹸の成分として知られる脂肪酸アルカリ金属塩、特に、炭素数が１２〜１８であるラウリン酸、ミリスチン酸、パルミチン酸、ステアリン酸、オレイン酸、リノール酸、リノレン酸等の脂肪酸のナトリウム塩又はカリウム塩を例示することができる。これらの中でも、水発泡法においては、脂肪酸カリウム塩が、特に好適に用いられる。
【００５０】
さらに、本発明に従うポリウレタンフォーム用発泡性組成物においては、上述の如く、オゾン層の保全の観点から、二酸化炭素が発泡剤として採用されるのであるが、かかる二酸化炭素を主たる発泡剤として採用する限りにおいて、必要に応じて、過酸化水素水や、ペンタフルオロプロパン（HFC-245fa）、ペンタフルオロブタン（HFC-365mfc ）、テトラフルオロエタン（HFC-134a）等に代表されるハイドロフルオロカーボンや、ペンタン、シクロペンタン等に代表される低沸点脂肪族炭化水素、ジクロロメタン、イソプロピルクロライド等に代表されるハロゲン系炭化水素を、二酸化炭素による発泡作用を補助するための発泡助剤として、添加することも可能である。
【００５１】
そして、上述せる如きフェノール樹脂系ポリオール及び芳香族アミン系ポリオールや発泡剤等を用いて、本発明に従うポリウレタンフォーム用発泡性組成物を製造するに際しては、従来のポリウレタンフォーム用発泡性組成物と同様な製造手法が、採用され得る。
【００５２】
例えば、水発泡法を採用する場合、即ち、発泡剤として水とポリイソシアネートとの反応により発生する二酸化炭素を用いる場合には、先ず、ポリオール成分としての前記フェノール樹脂系ポリオールや芳香族アミン系ポリオールに対して、発泡剤源としての水、必要に応じて、泡化触媒、樹脂化触媒、整泡剤、難燃剤、起泡剤、その他各種助剤が配合されて、ポリオール配合液（プレミックス液）が調製される。次いで、この調製されたポリオール配合液とポリイソシアネート成分とが、低圧高速撹拌混合機を用いて高速撹拌混合されることにより、或いは、高圧衝突混合機（例えば、現場スプレー発泡機）を用いて高圧衝突混合されることにより、液状のポリウレタンフォーム用発泡性組成物が製造され得る。なお、本発明においては、水発泡法に適した低粘性を有する上記フェノール樹脂系ポリオールや芳香族アミン系ポリオールが用いられているところから、ポリイソシアネート成分との混合が有利に実施され、均質な発泡性組成物が製造され得るのである。
【００５３】
一方、発泡剤として、亜臨界状態若しくは超臨界状態の二酸化炭素を用いる場合には、先ず、ポリオール成分としての前記フェノール樹脂系ポリオールや芳香族アミン系ポリオールに対して、必要に応じて、泡化触媒、樹脂化触媒、整泡剤、難燃剤、起泡剤、その他各種助剤が配合されて、ポリオール配合液（プレミックス液）が調製される。そして、この調製されたポリオール配合液がポリイソシアネート成分と混合せしめられる直前に、好ましくはポリオール配合液に対して、所定の圧力と温度の下、亜臨界状態若しくは超臨界状態の二酸化炭素が添加、混合された後、ポリイソシアネート成分が更に添加混合されることにより、液状のポリウレタンフォーム用発泡性組成物が製造され得るのである。
【００５４】
そして、このようにして製造されたポリウレタンフォーム用発泡性組成物は、例えば、面材上に塗布して板状に発泡、硬化を行うラミネート連続発泡法、電気冷蔵庫等の断熱性能が要求される空間部内や軽量・高強度ボードのハニカム構造内に注入充填して発泡、硬化を行う注入発泡法、現場発泡機のスプレーガンヘッドから被着体へ吹き付けて発泡、硬化させるスプレー発泡法によって、発泡、硬化せしめられ、目的とするポリウレタンフォームが形成されることとなる。
【００５５】
このように、上記ポリウレタンフォーム用発泡性組成物を用いて得られる本発明に従うポリウレタンにあっては、ポリオール成分として、上述の如きフェノール樹脂系ポリオールと芳香族アミン系ポリオールとが用いられているところから、発泡剤として二酸化炭素を用いているにも拘わらず、良好なる断熱性能が実現されるのである。より詳細には、熱伝導率（初期値）が、従来の水発泡法で得られるポリウレタンフォームの熱伝導率（初期値）よりも低くなって、０．０２２Ｗ／（ｍ・Ｋ）未満、好ましくは０．０２１Ｗ／（ｍ・Ｋ）以下とされると共に、熱伝導率が経時的に上昇するようなことも有利に抑制され、以て優れた断熱性能が長期に亘って持続され得るのである。なお、本発明において「熱伝導率」とは、ＪＩＳ Ａ １４１２に準拠して測定された熱伝導率をいい、中でも「熱伝導率（初期値）」は、ポリウレタンフォームの製造後、初期の段階（１６時間〜２日の間）に測定された熱伝導率を意味する。かかるポリウレタンフォームの熱伝導率が大きくなると、同一の断熱性能を確保するために、フォーム厚みを厚くしなければならないので、熱伝導率を小さくすることは、省スペース化やポリウレタンフォーム製品の低廉化に大きく貢献するのである。また、本発明に従って製造されるポリウレタンフォームは、その密度が２０〜１００ｋｇ／ｍ3 程度となる。
【００５６】
さらに、本発明に従うポリウレタンフォームは、ポリオール成分として、ポリエーテル系のポリオールではなく、フェノール樹脂系のポリオール及び芳香族アミン系のポリオールが用いられているところから、難燃性や耐熱性も付与されたものとなっている。加えて、本発明に従うポリウレタンフォームは、代替フロン系の発泡剤を用いた場合と遜色のない柔軟性を実現するため、後工程において、不要な部分を容易に切断することができ、加工性も良好なものとなっている。
【実施例】
【００５７】
以下に、本発明の実施例を幾つか示し、本発明を更に具体的に明らかにすることとするが、本発明が、そのような実施例の記載によって、何等の制約をも受けるものでないことは、言うまでもないところである。また、本発明には、以下の実施例の他にも、更には上記した具体的記述以外にも、本発明の趣旨を逸脱しない限りにおいて、当業者の知識に基づいて、種々なる変更、修正、改良等が加え得るものであることが、理解されるべきである。なお、以下に示す「％」及び「部」は、何れも質量基準である。【００５８】
先ず、ノボラック型フェノール樹脂を調製し、そしてその得られたノボラック型フェノール樹脂にアルキレンオキサイドを付加させて、目的とするフェノール樹脂系ポリオールを準備した。なお、ノボラック型フェノール樹脂の粘度、数平均分子量及び未反応フェノール（遊離フェノール）量、並びにフェノール樹脂系ポリオールの粘度及び水酸基価は、以下の測定手法で測定した。また、芳香族アミン系ポリオールとしては、トリレンジアミン系ポリオールＭとして、ＥＯ／ＰＯのモル比が２５／７５である市販品（三洋化成株式会社製サンニックスＨＭ−５５１、粘度：１５０００ｍＰａ・ｓ／２５℃、水酸基価：４００ｍｇＫＯＨ／ｇ）を準備する一方、トリレンジアミン系ポリオールＮ及びＯについては、以下の如くして合成した。【００５９】
（１）粘度（ｍＰａ・ｓ）は、Ｂ型粘度計を用いて、ＪＩＳ Ｋ ７１１７−１に準じて測定した。
（２）水酸基価（ｍｇＫＯＨ／ｇ）は、ＪＩＳ Ｋ １５５７に準じて測定した。
（３）数平均分子量及び未反応フェノール量は、東ソー株式会社製ゲル濾過クロマトグラフ８０２０シリーズビルドアップシステム（カラム：Ｇ１０００ＨＸＬ＋Ｇ２０００ＨＸＬ、検出器：ＵＶ２５４ｎｍ、キャリア：テトラヒドロフラン１ｍＬ／ｍｉｎ、カラム温度：３８℃）を用いて測定した。なお、数平均分子量は標準ポリスチレン換算値であり、また、未反応フェノール量は、ピーク高さを測定して、フェノール検量線から求めた。【００６０】
＜ノボラック型フェノール樹脂の調製＞
撹拌装置を備えた反応容器内に、フェノール９４００ｇ、９２％パラホルムアルデヒド１６３０ｇ、酸触媒としてシュウ酸１９ｇを仕込んだ後、撹拌混合しながら１００℃で、４時間、反応させた。その後、減圧下で水分を溜去した後、引き続き、所定の温度になるまで、減圧下において未反応フェノールを溜去することにより、ノボラック型フェノール樹脂ａ，ｂ，ｃを調製した。なお、この得られたノボラック型フェノール樹脂ａの未反応フェノール含有量は３０％、数平均分子量は１６０、８０℃における粘度は９０ｍＰａ・ｓであり、またノボラック型フェノール樹脂ｂの未反応フェノール含有量は１０％、数平均分子量は２６０、８０℃における粘度は５０００ｍＰａ・ｓであり、更にノボラック型フェノール樹脂ｃの未反応フェノール含有量は５％、数平均分子量は３００、８０℃における粘度は８０００ｍＰａ・ｓであった。【００６１】
また、同様にして、攪拌装置を備えた反応容器内に、フェノール９４００ｇ、９２％パラホルムアルデヒド１６３０ｇ、酸触媒としてシュウ酸１９ｇを仕込んだ後、攪拌混合しながら１００℃で、３時間、反応させた後、減圧下で水分を溜去することにより、ノボラック型フェノール樹脂ｄを調製した。この得られたノボラック型フェノール樹脂ｄの未反応フェノール含有量は３５％、数平均分子量は１４０、８０℃における粘度は７０ｍＰａ・ｓであった。【００６２】
＜フェノール樹脂系ポリオールの調製＞
撹拌装置を備えた耐圧反応容器内に、下記表１に示されるように、上記ノボラック型フェノール樹脂ａ，ｂ，ｃ，ｄのうちの何れかを４ｋｇ、アルカリ触媒としての水酸化カリウムの２００ｇと共に仕込んだ後、撹拌混合しながら、１５０℃の温度で、エチレンオキサイド（ＥＯ）又はＥＯ及びプロピレンオキサイド（ＰＯ）を下記表１に示される配合量となるように加えて、ノボラック型フェノール樹脂に付加させた。なお、ＥＯ及びＰＯの両方を付加させる場合には、先ず、エチレンオキサイドを付加させた後、プロピレンオキサイドを次に付加させた。その後、水酸化カリウムを酢酸で中和して、６種類のフェノール樹脂系ポリオール（Ａ，Ｂ，Ｃ，Ｄ，Ｅ，Ｆ）を調製した。得られたフェノール樹脂系ポリオールについて、水酸基価及び２５℃における粘度を測定し、その結果を下記表１に示した。【００６３】
【表１】
0005473935.tif 000002
【００６４】
＜トリレンジアミン系ポリオールＮの調製＞
撹拌装置を備えた耐圧反応容器内に、トリレンジアミンの１ｋｇと、反応触媒としての水酸化カリウムの２０ｇを仕込み、撹拌混合しながら、１１５℃の温度下で、加圧下に、ＥＯの３．４ｋｇを付加せしめた。その後、触媒を酢酸にて中和することにより、目的とするトリレンジアミン系ポリオールＮを得た。なお、この得られたポリオールの粘度は、３２００ｍＰａ・ｓ／２５℃であり、水酸基価は、４００ｍｇＫＯＨ／ｇであった。【００６５】
＜トリレンジアミン系ポリオールＯの調製＞
撹拌装置を備えた耐圧反応容器内に、トリレンジアミンの１ｋｇと、反応触媒としての水酸化カリウムの２０ｇを仕込み、撹拌混合しながら、１１５℃の温度下で、加圧下に、ＥＯの１．７ｋｇ及びＰＯの２．２ｋｇを付加せしめた。その後、触媒を酢酸にて中和することにより、目的とするトリレンジアミン系ポリオールＯを得た。なお、この得られたポリオールの粘度は、１１０００ｍＰａ・ｓ／２５℃であり、水酸基価は、４００ｍｇＫＯＨ／ｇであった。【００６６】
（実施例１）
先ず、ポリオール成分として、上記で準備したフェノール樹脂系ポリオールＢとトリレンジアミン系ポリオールＭとを用い、下記表２に示されるように、このフェノール樹脂系ポリオールＢの５０部とトリレンジアミン系ポリオールＭの５０部に対し、シリコーン整泡剤（商品名：ＳＨ−１９３、東レ・ダウコーニング社製）２部、樹脂化触媒（商品名：カオライザーＮｏ．２５、花王株式会社製）０．５部、アミン系泡化触媒（商品名：カオライザーＮｏ．２６、花王株式会社製）３部、発泡剤源としての水５部、難燃剤（トリスクロロプロピルフォスフェート）３０部及び起泡剤（リシノール酸カリウム）１部を混合して、ポリオール配合液を調製した。【００６７】
次いで、かかる得られたポリオール配合液と、ポリイソシアネート成分としてのクルードＭＤＩ（商品名：ルプラネートＭ−１１Ｓ、ＢＡＳＦ ＩＮＯＡＣ ポリウレタン社製）とを用い、それぞれ、１０℃に温度調整した後、ＮＣＯ／ＯＨ当量比が１．１０になるように、ポリオール配合液にクルードＭＤＩを加え、直ちにホモディスパーを用いて高速撹拌混合した。そして、この得られたポリウレタンフォーム用発泡性組成物を、直ちに、四角形の金型内に投入した後、更に鉄板にて開口部を覆蓋し、常温下で放置して、金型内のポリウレタンフォーム用発泡性組成物を発泡、硬化せしめることにより、板状のポリウレタンフォームを作製した。【００６８】
そして、かくして得られたポリウレタンフォームを用いて、その密度、熱伝導率及び熱伝導率の経時変化、寸法安定性、難燃性の測定を行ない、その得られた結果を、下記表４に示した。【００６９】
なお、かかる特性評価に際して、「密度」の測定は、ＪＩＳ Ｋ ７２２２に準拠して行った。また、「熱伝導率（Ｗ／ｍ・Ｋ）及びその経時変化」の測定は、得られたポリウレタンフォームを、熱伝導率測定装置（MADDERLAKE SCIENTIFIC GROUP COMPANY 製、アナコンTCA POINT2）を用いて、ＪＩＳ Ａ １４１２−２付属書Ａ（規定）平板比較法のＡ６．測定方法に準拠して行なった。そして、熱伝導率の経時変化の測定は、ウレタンフォーム作製後、２３℃の雰囲気下で、２４時間（初期値）、１週間、１ヶ月及び２ヶ月放置した状態で、測定を行なった。更に、「寸法安定性」の評価は、得られたポリウレタンフォームを１５０ｍｍ×１５０ｍｍ×３０ｍｍの形状に切り出し、５０℃の雰囲気下で、２４時間静置し、その厚みの変化率を測定して、寸法変化率とした。その評価結果は、寸法変化率が１％未満の場合を○、１〜３％の場合を△、３％を超えるものを×とした。更にまた、「難燃性」の評価は、得られたポリウレタンフォームより、３００ｍｍ×２００ｍｍ×３０ｍｍのフォームを切り出した後、そのフォームから１００ｍｍ離れた位置にセットしたガストーチより３０秒間炎を当てて、難燃性の確認を行なった。なお、試験後に、試験体に貫通がない場合に○、若干の貫通が認められる場合に△、大きな貫通が生じた場合には×とした。【００７０】
（実施例２〜１８）
フェノール樹脂系ポリオールとトリレンジアミン系ポリオールの種類と配合割合を、下記表２及び表３に示されるようにしたこと以外は、実施例１と同様にして、ポリオール配合液を調製した。そして、その得られたポリオール配合液を用いて、実施例１と同様にして、それぞれポリウレタンフォーム用発泡性組成物を調製し、板状のポリウレタンフォームを得た。なお、実施例４及び５において用いたエチレンジアミン系ポリオールは、ＥＸＣＥＮＯＬ−４５０ＥＤ（旭硝子ウレタン株式会社製）であった。【００７１】
そして、かくして得られたポリウレタンフォームについて、実施例１と同様にして、密度、熱伝導率及び熱伝導率の経時変化、寸法安定性、難燃性の測定を行ない、その得られた結果を、下記表４及び表５に示した。【００７２】
（比較例１〜５）
ポリオール成分として、フェノール樹脂系ポリオールＢのみを使用すること（比較例１）、又はトリレンジアミン系ポリオールＭのみを使用すること（比較例２）、又はフェノール樹脂系ポリオールＢとトリレンジアミン系ポリオールＭの合計量をポリオール成分全体の６０％未満としたこと（比較例３，４，５）以外は、それぞれ、実施例１と同様にして、ポリオール配合液を調製した。そして、その得られたポリオール配合液を用いて、実施例１と同様にして、ポリウレタンフォーム用発泡性組成物を調製し、板状のポリウレタンフォームを得た。そして、この得られたポリウレタンフォームについて、更に実施例１と同様にして、密度、熱伝導率及び熱伝導率の経時変化、寸法安定性、難燃性の測定を行ない、その得られた結果を、下記表４及び表５に示した。【００７３】
【表２】
0005473935.tif 000003
【００７４】
【表３】
0005473935.tif 000004
【００７５】
【表４】
0005473935.tif 000005
【００７６】
【表５】
0005473935.tif 000006
【００７７】
かかる表４及び表５の結果からも明らかなように、本発明例に係る実施例１〜１８で得られたポリウレタンフォームにあっては、発泡剤源として水を用いているにも拘わらず、換言すれば発泡剤として二酸化炭素を用いているにも拘わらず、何れも、熱伝導率の初期値が、０．０２２Ｗ／（ｍ・Ｋ）未満となっているのである。また、長期経過後（２ヶ月経過後）であっても、熱伝導率は、０．０２７Ｗ／（ｍ・Ｋ）以下となっており、断熱材として極めて顕著な有用性を有していることがわかる。更に、難燃性及び寸法安定性においても、実施例１〜１８のポリウレタンフォームは、優れていることを示した。【００７８】
一方、ポリオール成分として、フェノール樹脂系ポリオールのみを用いた比較例１にあっては、寸法安定性に劣り、また、ポリオール成分として、トリレンジアミン系ポリオールのみを用いた比較例２にあっては、難燃性において劣ることが、認められる。更に、ポリオール成分として、フェノール樹脂系ポリオールとトリレンジアミン系ポリオールの両者を用いた場合にあっても、それらの合計使用量がポリオール成分全体の６０％未満となる比較例３〜５の場合にあっては、難燃性又は寸法安定性において劣るものとなった。【００７９】
（比較例６，７）
ポリオール成分としてフェノール樹脂系ポリオールＢの５０部を用い且つアルキレンオキサイドの付加されていないトリレンジアミンの５０部を用いること（比較例６）以外は、又は、ポリオール成分としてトリレンジアミン系ポリオールＭの５０部を用い且つアルキレンオキサイドの付加されていないノボラック型フェノール樹脂の５０部を用いること（比較例７）以外は、それぞれ、実施例１と同様にして、ポリオール配合液を調製し、更に、その得られたポリオール配合液に対して、クルードＭＤＩを加え、ホモディスパーにて高速攪拌混合したところ、混合不良及び脆性が発現して、良好な発泡体を得ることができなかった。